СПОСОБ ПОДГОТОВКИ ДРЕВЕСНОГО ЗАПОЛНИТЕЛЯ ДЛЯ АРБОЛИТА
METHOD FOR PREPARATION OF WOOD FILLER FOR WOOD CONCRETE

Изобретение относится  к области строительных материалов, а именно к изготовлению легких бетонов, и может быть использовано в строительных конструкциях  зданий гражданского,  общественного и промышленного назначения.
Известен способ обработки древесного заполнителя при производстве арболита путем замачивания его в воде (АС № 410942).
Недостатком его является длительность процесса экстракции вредных веществ из древесного заполнителя.
Известен способ подготовки древесных опилок путем последовательной обработки водными растворами  сульфата тяжелых металлов, альгината натрия и хлористого бария с выдержкой в течение 18-24 ч и сливанием каждого раствора, после чего на обработанные опилки распылением наносят тонкий слой цемента (АС № 199788).
о
Недостатками  этого способа являются  длительность и сложность процесса обработки древесного заполнителя, связанная с большим числом технологических операций (подготовку водных растворов сульфата тяжелых металлов, нагревом смеси  до  80С, сливание раствора,  обезвоживание, охлаждение).
о
Наиболее близким по технической сущности и достигаемому результату является способ обработки древесного заполнителя при производстве арболита путем его замачивания в водном растворе спиртовых дрожжей и выдерживание в течение 46-48 часов при  температуре 30С (АС № 553235).
Недостатком этого способа является длительность выдержки при обработке водным раствором спиртовых дрожжей и  высокая температура экспозиции. Кроме того, арболит, полученный при данном способе подготовки древесного заполнителя, имеет невысокую прочность.
о
Техническая задача, положенная в основу заявляемого изобретения, состоит в осуществлении способа подготовки древесного заполнителя, позволяющего упростить технологию производства,  сократить время обработки древесного заполнителя до 20 минут,  температуру экспозиции до 20±2С  и повысить прочность на сжатие в 2,5-3 раза.
о
Поставленная задача   подготовки древесного заполнителя для  арболита достигается  путем   замачивания и выдерживания древесного заполнителя в водном растворе, при этом замачивание и выдерживание производится в 20% водном растворе золя кремнезема с размерами частиц 20-40 нм, а время экспозиции составляет 20 минут при температуре 20±2С.
о
3
Пример 1. Древесный заполнитель (из осиновых,  березовых и смешанных пород) замачивали в 20% водном растворе золя кремнезема с размерами частиц 20-40 нм  и выдерживали  в течение  20 минут при температуре 20±2С.  Далее,  к обработанной древесной дробленке добавляли портландцемент, из расчета 320 кг/м, и формовали образцы-кубы с размерами ребра 7 см, которые испытывали через 3 и 28 суток твердения (таблица).
о
Как видно из таблицы, предлагаемый способ обработки древесного заполнителя позволяет упростить технологию его подготовки, уменьшить время экспозиции древесного заполнителя до 20 минут, снизить температуру до 20±2 С и получить арболит с прочностью, превышаюшей  показатели прототипа через 3 суток твердения  в 1,5-2,5 раза, а через 28 суток твердения - в 2,5-3 раза по сравнению с контрольным составом без обработки древесного заполнителя золем кремнезема.
Таблица
Вид заполнителя
Прочность арболита, кгс/см<sup>2</sup>
3 суток твердения
28 суток твердения
Береза
4,1
12,8
Береза
10,3
32,4
Осина
15,8
36,5
Береза+сосна (1:1)
17,4
39,6
ПрототипОсина
7,01
-
Примечание: По прототипу арболитовая смесь подвергалась прессованию.
2
Обработка древесного заполнителя водным раствором золя кремнезема  приводит к блокированию выхода экстрагируемых веществ из древесной дробленки за счет проникновения частиц  SiO размерами 20-40 нм в сосудистую систему древесных частиц. Заполняя промежутки между клетками, наночастицы препятствуют  выходу экстрагируемых веществ в цементную систему и обеспечивают  гидратацию цементного вяжущего в обычном режиме.